СПОСОБ ОБОГАЩЕНИЯ ЗОЛЫ СГОРАНИЯ

1. Способ снижения содержания ртути в пуццолановой золе сгорания, содержащий следующие стадии:
(a) образование суспензии золы сгорания и воды;
(b) измельчение золы сгорания до или после стадии (а);
(c) обработка суспензии золы, имеющей измельченную золу сгорания, пенной флотацией с образованием суспензии обогащенной ртутью золы и суспензии обедненной ртутью золы; и
(d) отделение продукта суспензии обедненной ртутью золы от суспензии обогащенной ртутью золы.
2. Способ по п.1, в котором стадия измельчения выполняется после стадии (а).
3. Способ по п.1, в котором стадия измельчения выполняется до стадии (а).
4. Способ по п.1, в котором пенная флотация включает регулирование рН суспензии золы.
5. Способ по п.4, в котором регулирование рН представляет собой снижение рН.
6. Способ по п.5, в котором рН снижается до рН в интервале 3,5-4,5.
7. Способ по п.6, в котором рН снижается с использованием серной кислоты.
8. Способ по п.1, в котором рН вспенивающего раствора, используемого в пенной флотации, снижается до рН в интервале 3,5-4,5.
9. Способ по п.1, в котором пенная флотация выполняется без регулирования рН.
10. Способ по п.1, в котором коллектор, используемый в пенной флотации, является гидрофобным.
11. Способ по п.10, в котором гидрофобным коллектором является керосин.
12. Способ по п.1, в котором коллектор, используемый в пенной флотации, является гидрофобным и слегка гидрофильным.
13. Способ по п.12, в котором гидрофобным и слегка гидрофильным коллектором является талловое масло.
14. Способ по п.1, в котором при пенной флотации используют вспенивающий агент.
15. Способ по любому из п.п.1-14, в котором стадия (с) содержит регулирование плотности пульпы суспензии золы.
16. Способ по любому из п.п.1-14, в котором стадия (с) содержит регулирование объема флотационной ячейки, скорости крыльчатки, скорости аэрационного потока, температуры флотационной суспензии, дозировки кислоты, дозировки коллектора, дозировки вспенивающего агента, времени кондиционирования реагента и времени аэрации.
17. Способ по любому из п.п.1-14, в котором стадия (d) содержит удаление пены, содержащей суспензию обогащенной ртутью золы.
18. Способ по п.1, в котором стадия измельчения выполняется периодическим способом.
19. Способ по п.1, в котором стадия измельчения выполняется непрерывным способом.
20. Способ по п.1, в котором стадия измельчения выполняется в присутствии измельчающей среды.
21. Способ по п.20, в котором измельчающая среда содержит шарики, имеющие диаметр 2 мм или менее.
22. Способ по п.20 или 21, в котором измельчающей средой является оксид циркония.
23. Способ по п.1, в котором стадия измельчения содержит регулирование массового отношения измельчающей среды к золе сгорания и времени измельчения.
24. Способ по п.23, в котором массовое отношение составляет более 1.
25. Способ по п.24, в котором массовое отношение составляет более 10.
26. Способ по п.1, в котором стадия измельчения выполняется в камере, к которой применено измельчение акустической частоты.
27. Способ по любому из п.п.1-14, в котором золой сгорания является угольная зола сгорания.
28. Способ по п.27, в котором угольной золой сгорания является битуминозная угольная зола сгорания.
29. Способ по п.28, в котором битуминозной угольной золой сгорания является летучая зола.
30. Способ по любому из п.п.1-14, в котором зола сгорания содержит аммиак, и способ снижает содержание аммиака так, что суспензия обедненной ртутью золы стадии (d) имеет более низкий уровень аммиака, чем суспензия золы стадии (а).
31. Способ по любому из п.п.1-14, дополнительно содержащий после стадии (d) стадию частичной или полной сушки продукта суспензии обедненной ртутью золы.
32. Суспензия обедненной ртутью золы, полученная способом по любому из п.п.1-30.
33. Частично или полностью высушенная обедненная ртутью зола, полученная способом по п.31.